(57)【要約】【課題】従来の不織布に比べて緻密性、吸油性および吸脂性に優れ、肌触りが良く、突刺強度に優れる不織布を提供する。【解決手段】植物の柔細胞から得られた繊維と合成繊維を含有する不織布。柔細胞がサトウダイコン由来であることが好ましい。柔細胞がサトウキビ由来であることが好ましい。植物の柔細胞より得られた繊維が、懸濁安定性が５０％以上にフィブリル化されてなることが好ましい。【選択図】なし【特許請求の範囲】
【請求項１】
植物の柔細胞から得られた繊維と合成繊維を少なくとも含有する不織布。
【請求項２】
柔細胞がサトウダイコン由来である請求項１記載の不織布。
【請求項３】
柔細胞がサトウキビ由来である請求項１記載の不織布。
【請求項４】
植物の柔細胞から得られた繊維の懸濁安定性が、５０％以上にフィブリル化されている請求項１〜３の何れかに記載の不織布。
【請求項５】
請求項１〜４の何れかに記載の不織布からなる脂取りシート。
【請求項６】
請求項１〜４の何れかに記載の不織布からなるセパレータ。
【請求項７】
合成繊維の少なくとも一部が、融点又は熱分解温度が２５０℃以上、７００℃以下の耐熱性繊維であることを特徴とする請求項６記載のセパレータ。
【請求項８】
合成繊維の少なくとも一部が、繊維径１μｍ以下にフィブリル化されてなることを特徴とする請求項６又は７記載のセパレータ。
【発明の詳細な説明】
【技術分野】
【０００１】
本発明は、植物の柔細胞から得られた繊維と合成繊維を少なくとも含有してなる不織布に関する。
【背景技術】
【０００２】
植物から得られる繊維は、紙、パルプや衣料用途で大量に使われているが、その繊維のほとんどが強固な二次壁からなる細胞壁を有した細長い形状の繊維細胞に由来するものである。一方、二次壁が発達していない柔細胞は、細胞壁が弱く方形の細胞が多いため、従来の繊維細胞と同等の用途に使用することができない。
【０００３】
柔細胞が集合した柔組織は、果実や茎の内部に多く存在し、果実からのジュースの搾り粕やサトウキビ、サトウダイコンからのショ糖液の搾り粕に豊富に存在する。しかしながら、これらの搾り粕の多くは農産廃棄物、産業廃棄物として処分されることが多く、有効利用されているケースは少ない。
【０００４】
産業廃棄物となる植物の搾り粕を有効利用する方法はいくつか提案されており、ぶどう酒の搾り粕を一定期間発酵後、乾燥、粉砕して家畜の飼料として利用する方法（例えば、特許文献１参照）や、大豆の搾り粕であるおからを焼成炭化させ、粉体または粒体として濾過剤、濾過助剤として利用する方法（例えば、特許文献２参照）、おからに麹菌を接種して乾燥させたものを食品の添加物として利用する方法（例えば、特許文献３参照）等が挙げられる。
【０００５】
しかしながら、飼料や食品の添加物とする場合には成分の点で原料が制限されるため、ぶどう酒の搾り粕やおからといった特定のものにしか適用できないという問題がある。その点、炭化した濾過剤、濾過助剤は原料の制約は少ないものの、逆に原料となり得るものが豊富であるが、搾汁粕のような含水率の高い材料をあえて炭化するのは効率が悪く、原料として不適当であると考えられる。    
【０００６】
従来、化粧用の脂取りシートとしては、合成繊維を主体としてなる不織布が出願されているが（例えば、特許文献４）、これらの不織布では皮脂の吸脂性が不十分であり、また、肌触りが悪いという問題があった。
【０００７】
近年、電気化学素子に要求される特性の１つとしてリフロー耐熱性などの耐熱性が挙げられる。そのため、電気化学素子に組み込まれるセパレータも耐熱性に優れるものが用いられる。例えば、芳香族ポリアミド繊維からなるセパレータを用いてなる電解コンデンサ（例えば、特許文献５、６参照）、ポリアミド繊維を主体繊維とするセパレータを用いてなる電解コンデンサ（例えば、特許文献７参照）などが挙げられる。これら電気化学素子の容量を増大させるための研究開発が盛んに行われており、電極や電解液の改良が数多くなされている。セパレータの場合は、厚みをできるだけ薄くすれば良いことがわかっている。
【０００８】
しかしながら、これらのセパレータは結合力がほとんどない合成繊維からなるため引張強度や突刺強度などの機械的強度が弱く、薄膜化が困難であった。また、これらの合成繊維からなる不織布は電解液との親和性が乏しいため、内部抵抗が高くなる傾向にあった。
【特許文献１】特開平２００２−１７１９１６号公報（第１〜２頁）
【特許文献２】特開平１１−０７６８１３号公報（第１〜２頁）
【特許文献３】特開平５−０６８５０３号公報（第１〜６頁）
【特許文献４】特開２００１−２８６４１１号公報
【特許文献５】特開平１−２７８７１３号公報
【特許文献６】特開平２−２００１２号公報
【特許文献７】特開２００２−１９８２６３号公報
【発明の開示】
【発明が解決しようとする課題】
【０００９】
本発明は、上記実情を鑑みたものであって、産業廃棄物として処分されることが多い搾り粕に含まれる柔細胞から得られる繊維を有効利用するものである。
【課題を解決するための手段】
【００１０】
本発明者らは、上記課題を解決するために鋭意研究を行った結果、植物の柔細胞から得られた繊維、特にフィブリル化された該繊維は極めて細く、微小であるため比表面積が非常に大きく、乾燥後も水素結合による強度発現力に優れており、このような柔細胞繊維と合成繊維を併せ含むことにより緻密性、吸油性、吸脂性に優れ、肌触りが良く、突刺強度に優れる不織布を実現できることを見出し、本発明に至ったものである。
【００１１】
即ち、本発明は、植物の柔細胞から得られた繊維と合成繊維を少なくとも含有する不織布である。
【００１２】
本発明においては、柔細胞が工業的大量生産可能なサトウダイコンやサトウキビ由来であることが好ましい。製糖工業において発生するサトウダイコンやサトウキビの搾汁粕の柔細胞から繊維を得ることにより、一定品質の繊維を大量に安定して製造することが可能である。
【００１３】
本発明においては、植物の柔細胞から得られた繊維の懸濁安定性が、５０％以上にフィブリル化されていることが好ましい。
【００１４】
本発明は、植物の柔細胞から得られた繊維と合成繊維を含有する不織布からなる脂取りシートである。
【００１５】
本発明は、植物の柔細胞から得られた繊維を含有する不織布からなるセパレータである。
【００１６】
本発明のセパレータにおいては、合成繊維の少なくとも一部が、融点又は熱分解温度が２５０℃以上、７００℃以下の耐熱性繊維であることが好ましい。
【００１７】
本発明のセパレータにおいては、合成繊維の少なくとも一部が、繊維径１μｍ以下にフィブリル化されてなることが好ましい。
【発明の効果】
【００１８】
本発明により、従来の不織布に比べて緻密性、吸油性、吸脂性に優れ、肌触りが良く、突刺強度に優れる不織布が得られる。
【発明を実施するための最良の形態】
【００１９】
本発明における植物の柔細胞から得られる繊維（以下、柔細胞繊維と表記する。）とは、植物の茎や葉、果実等に存在する柔細胞を主体とした部分を、アルカリで処理する等して得られるセルロースを主成分とし、水に不溶な非木材繊維である。柔細胞は、二次壁が発達していない特徴を有する。
【００２０】
本発明において、植物の柔細胞を得るためには、茎の内部柔組織や葉の葉肉、果実等を粉砕するなどすればよいが、工業的には食品加工工場や製糖工場等から排出される、果実からのジュースの搾り粕やサトウダイコン、サトウキビ等からの搾汁粕を用いるのが最適である。例えば、サトウダイコンの搾汁粕を利用する際には、粉砕した根を搾汁し、残さの粕をそのまま利用することができる。サトウキビの搾汁粕を利用する際には、搾り粕であるバガスを適当な大きさに粉砕し、目開き１〜２ｍｍのふるいを通過させることにより柔細胞を多く含む部分を得ることができる。
【００２１】
本発明において、柔細胞から繊維を得るためには木材からパルプを製造する際のパルプ化処理を適用するのが良い。例えば、苛性ソーダ等のアルカリと混合、加熱してリグニンを分解除去するクラフトパルプ化法やソーダパルプ化法を用いることができる。詳細なパルプ化処理条件は、原料の性状や目的とする繊維の性状、収率等を鑑みて適宜決定すればよい。アルカリを洗浄後、必要に応じて漂白処理を行なう。漂白剤として過酸化水素、二酸化塩素、次亜塩素酸ソーダ、酸素、オゾン等を用いることができる。漂白後、洗浄して繊維の懸濁液を得ることができる。
【００２２】
パルプ化処理により得られた繊維は、そのままでも使用可能だが、フィブリル化処理することにより、比表面積が大きくなり、且つ均一性が高くなるため好ましい。フィブリル化処理には、リファイナー、ビーター、ミル、摩砕装置、高速の回転刃によりせん断力を与える回転刃式ホモジナイザー、高速で回転する円筒形の内刃と固定された外刃との間でせん断力を生じる二重円筒式の高速ホモジナイザー、超音波による衝撃で微細化する超音波破砕器、繊維懸濁液に少なくとも３０００ｐｓｉの圧力差を与えて小径のオリフィスを通過させて高速度とし、これを衝突させて急減速することにより繊維にせん断力、切断力を加える高圧ホモジナイザー等を用いることができる。
【００２３】
柔細胞繊維の好ましいフィブリル化の目安は、懸濁安定性が５０％以上である。ここで、懸濁安定性が５０％以上とは、０．１質量％濃度の繊維懸濁液をメスシリンダーなどに入れて２４時間静置したときに、繊維の沈降面より下の懸濁液の体積が全体の体積の５０％以上になることである。この懸濁安定性は分散性と解釈することもでき、繊維の分散性が高く、懸濁液がより均一である程、懸濁安定性が高いと言える。この懸濁安定性は繊維の大きさと関係しており、フィブリル化が進行しているもの程その懸濁液の安定性は高い。懸濁安定性が５０％未満では、不織布中での分布状態にむらができやすく、その結果、フィブリル相互の水素結合形成が弱く、十分な特性が得られない場合がある。
【００２４】
懸濁安定性を５０％以上にするには、リファイナー、ビーター、ミル、摩砕装置、回転刃式ホモジナイザー、高速ホモジナイザー、高圧ホモジナイザーなどを用いて処理条件を適正化することにより達成できる。
【００２５】
本発明の湿式不織布に含まれる合成繊維としては、ポリオレフィン、ポリエステル、アクリル、ポリアミド、ポリエーテルスルホン（ＰＥＳ）、ポリフッ化ビニリデン、ポリビニルアルコール、エチレン−酢酸ビニル共重合体、炭素、黒鉛、フェノール樹脂、融点又は熱分解温度が２５０℃以上、７００℃以下の耐熱性繊維、ポリ乳酸などに代表される合成生分解性繊維などからなる単繊維や複合繊維が挙げられ、これら単独でも良いし、２種類以上の組み合わせでも良い。
【００２６】
本発明に用いられる合成繊維の繊維長としては、０．１ｍｍ以上、２０ｍｍ以下が好ましく、１ｍｍ以上１０ｍｍ以下がより好ましい。繊維長が０．１ｍｍ未満では脱落しやすく、２０ｍｍ以上では繊維同士が絡み合ってダマになりやすく、厚みむらが生じる場合がある。平均繊維径は０．０００２μｍ以上３０μｍ以下が好ましく、０．０１μｍ以上２０μｍ以下がより好ましい。繊度は０．０００１ｄｔｅｘ以上５ｄｔｅｘ以下が好ましく、０．００５ｄｔｅｘ以上３ｄｔｅｘ以下がより好ましい。平均繊維径が０．０１μｍ、特に０．０００２μｍ未満、又は繊度が０．００５ｄｔｅｘ、特に０．０００１ｄｔｅｘ未満では繊維が細すぎて湿式不織布の基本骨格を形成しにくい傾向がある。平均繊維径が２０μｍ、特に３０μｍより太いと、又は繊度が３ｄｔｅｘ、特に５ｄｔｅｘより太いと、湿式不織布の地合が不均一になりやすい傾向がある。
【００２７】
本発明に用いられる合成繊維の断面形状は、円形、楕円形、方形、長方形、星形、Ｙ形、その他の異形形状の何れでも良い。
【００２８】
本発明のセパレータにおいては、植物の柔細胞繊維と合成繊維とが絡み合うことによって、柔細胞繊維単独又は合成繊維単独の場合よりも強い引張強度や突刺強度が得られる。
【００２９】
本発明における融点又は熱分解温度が２５０℃以上、７００℃以下の耐熱性繊維としては、全芳香族ポリアミド、全芳香族ポリエステル、全芳香族ポリエステルアミド、全芳香族ポリエーテル、全芳香族ポリカーボネート、全芳香族ポリアゾメチン、ポリフェニレンスルフィド（ＰＰＳ）、ポリ−ｐ−フェニレンベンゾビスチアゾール（ＰＢＺＴ）、ポリ−ｐ−フェニレンベンゾビスオキサゾール（ＰＢＯ）、ポリベンゾイミダゾール（ＰＢＩ）、ポリエーテルエーテルケトン（ＰＥＥＫ）、ポリアミドイミド（ＰＡＩ）、ポリイミド、ポリテトラフルオロエチレン（ＰＴＦＥ）などが挙げられ、これら単独でも良いし、２種類以上の組み合わせでも良い。ＰＢＺＴはトランス型、シス型の何れでも良い。また、全芳香族ではない芳香族ポリアミドや芳香族ポリエステルの中にもモノマーの種類と組成比によっては、融点又は熱分解温度が２５０℃以上のものがあり、これらを用いることができる。ここで全芳香族ではない芳香族とは、主鎖の一部に例えば脂肪鎖などを有するものを指す。これらの中でも液晶性のためフィブリル化されやすい全芳香族ポリアミド、特にパラ系全芳香族ポリアミドと全芳香族ポリエステルが好ましい。
【００３０】
全芳香族ポリアミドは、ポリ−ｐ−フェニレンテレフタルアミド、ポリ−ｐ−ベンズアミド、ポリ−ｐ−アミドヒドラジド、ポリ−ｐ−フェニレンテレフタルアミド−３，４−ジフェニルエーテルテレフタルアミドなどが挙げられるが、これらに限定されるものではない。
【００３１】
全芳香族ポリエステルは、芳香族ジオール、芳香族ジカルボン酸、芳香族ヒドロキシカルボン酸などのモノマーを組み合わせて、組成比を変えて合成される。例えば、ｐ−ヒドロキシ安息香酸と２−ヒドロキシ−６−ナフトエ酸との共重合体が挙げられるが、これに限定されるものではない。
【００３２】
本発明における合成生分解性繊維とは、ポリグリコール酸やポリ乳酸のようなポリ（α−ヒドロキシ酸）、またはこれらを主たる繰り返し単位とする共重合体が挙げられる。また、ポリ（ε−カプロラクトン）、ポリ（β−プロピオラクトン）のようなポリ（ω−ヒドロキシアルカノエート）や、ポリ−３−ヒドロキシプロピオネート、ポリ−３−ヒドロキシブチレート、ポリ−３−ヒドロキシカプロネート、ポリ−３−ヒドロキシヘプタノエート、ポリ−３−ヒドロキシオクタノエートのようなポリ（β−ヒドロキシアルカノエート）や、これらの繰り返し単位とポリ−３−ヒドロキシバリレートまたはポリ−４−ヒドロキシブチレートの繰り返し単位との共重合体などが挙げられる。
【００３３】
また、グリコールとジカルボン酸の縮重合体からなるポリアルキレンアルカノエートの例として、ポリエチレンオキサレート、ポリエチレンサクシネート、ポリエチレンアジペート、ポリエチレンアゼレート、ポリブチレンオキサレート、ポリブチレンサクシネート、ポリブチレンアジペート、ポリブチレンセバケート、ポリヘキサメチレンセバケート、ポリネオペンチルオキサレートまたはこれらを主繰り返し単位とするポリアルキレンアルカノエート共重合体が挙げられる。
【００３４】
本発明においては、合成繊維の少なくとも一部が、繊維径１μｍ以下にフィブリル化されてなる（以下、フィブリル化繊維と表記する。）ことが好ましい。ここで、フィブリルとは、主に繊維軸と平行な方向に非常に細かく分割された部分を有する繊維状で、少なくとも一部が繊維径１μｍ以下になっている繊維を指し、米国特許第５８３３８０７号明細書や米国特許第５０２６４５６号明細書に明記されているようなフィブリッドとは製法と形状が異なる。本発明におけるフィブリルは、長さと巾のアスペクト比が２０：１〜１０００００：１の範囲に分布し、カナダ標準形濾水度が０ｍｌ〜５００ｍｌの範囲にあるものが好ましい。さらに、重量平均繊維長が０．２ｍｍ以上、２ｍｍ以下の範囲にあるものが好ましい。また、本発明においてはフィブリッドを含有しても良い。
【００３５】
本発明におけるフィブリル化繊維は、高圧ホモジナイザー、ホモジナイザー、リファイナー、ビーター、ミル、摩砕装置などを用いて製造される。
【００３６】
本発明の不織布は、植物の柔細胞繊維、合成繊維以外にも、必要に応じて、溶剤紡糸セルロース、再生セルロース、天然セルロースなどの繊維を含有しても良い。これらの繊維はパルプ化又はフィブリル化されていても良い。また、ガラス、マイクロガラス、ロックウール、アルミナ、アルミナ・シリカ、ジルコニア、チラノ、炭化珪素、チタン酸カリウム、アルミナウィスカ、ホウ酸アルミウィスカ、ステンレス、銅、その他の金属、これらの複合物などからなる無機繊維や無機物を含有していても良い。
【００３７】
本発明における不織布は、湿式抄紙法で製造される。原料スラリーの調製には、繊維原料、必要に応じて分散剤、増粘剤などを適宜添加し、１質量％〜０．００１質量％程度の固形分濃度に調整する。この原料スラリーをさらに所定濃度に希釈して抄紙機へ送り、湿式抄紙する。抄紙機としては、円網抄紙機、長網抄紙機、短網抄紙機、傾斜型抄紙機、これらの中から同種または異種の抄紙機を組み合わせてなるコンビネーション抄紙機などを用いる。
【００３８】
不織布の用途は、衣類用（しん地、手袋、帽子など）、防護用（防護服、安全靴など）、医療用（手術着、マスクなど）、建築用（ルーフィング、壁装材など）、土木用（ドレン材、遮水シートなど）、車両用（フロアーマット、天井成型材など）、衛生用（おむつ、おしぼり、脂取りシートなど）、家具・インテリア用（カーペット、壁紙など）、ワイパー用（ワイパー、ウエットワイパーなど）、フィルター用（エアフィルター、液体フィルターなど）、寝装用（ふとん、シーツなど）、農業・園芸用（ビニールハウスシート、苗床用シートなど）、皮革用（人工皮革用基材、合成皮革用基材など）、その他生活資材用（収納袋、化学雑巾、ティーバックなど）、その他工業用資材用（研磨材、電気素子セパレータ、吸油材など）に大別されている。本発明の不織布は、これらの何れの用途にも使用することができる。
【００３９】
本発明の不織布は、吸脂性に優れ、肌触りに優れることから、人の皮脂を吸い取るための化粧用脂取りシートとして使用することが特に好ましい。本発明の不織布を脂取りシートとして用いる場合、厚みは特に制限はないが、１０〜１００μｍが好ましく、１５〜５０μｍがより好ましい。厚みが１０μｍ未満では薄すぎて破れる場合があり、１００μｍより厚いとシート不均一となり、ごわついたり、肌触りが悪くなりやすい。柔細胞繊維の含有率は不織布に対して３質量％以上、９０質量％以下が好ましく、２０質量％以上、８０質量％以下がより好ましい。柔細胞繊維の含有量が不織布に対して３質量％未満では肌触りが悪くなる場合や、吸脂性が不十分になる場合がある。一方、９０質量％を超えるとシートの空隙が不十分となり、やはり吸脂性を損なうおそれがある。
【００４０】
本発明の不織布は突刺強度、緻密性、電解液親和性に優れることから電気化学素子セパレータに使用するのが好ましい。本発明における電気化学素子とは、マンガン乾電池、アルカリマンガン電池、酸化銀電池、リチウム電池、鉛蓄電池、ニッケル−カドミウム蓄電池、ニッケル−水素蓄電池、ニッケル−亜鉛蓄電池、酸化銀−亜鉛蓄電池、リチウムイオン電池、リチウムポリマー電池、各種のゲル電解質電池、亜鉛−空気蓄電池、鉄−空気蓄電池、アルミニウム−空気蓄電池、燃料電池、太陽電池、ナトリウム硫黄電池、ポリアセン電池、電解コンデンサ、電気二重層キャパシタなどを指す。電気二重層キャパシタの電極としては、一対の電気二重層型電極、一方が電気二重層型電極でもう片方が酸化還元型電極の組み合わせの何れでも良い。電解液には、イオン解離性の塩を溶解させた水溶液、プロピレンカーボネート（ＰＣ）、エチレンカーボネート（ＥＣ）、ジメチルカーボネート（ＤＭＣ）、ジエチルカーボネート（ＤＥＣ）、アセトニトリル（ＡＮ）、γ−ブチロラクトン（ＢＬ）、ジメチルホルムアミド（ＤＭＦ）、テトラヒドロフラン（ＴＨＦ）、ジメトキシエタン（ＤＭＥ）、ジメトキシメタン(ＤＭＭ)、スルホラン（ＳＬ）、ジメチルスルホキシド（ＤＭＳＯ）、エチレングリコール、プロピレングリコールなどの有機溶媒にイオン解離性の塩を溶解させたもの、イオン性液体（固体溶融塩）などが挙げられるが、これらに限定されるものではない。水溶液系と有機溶媒系の何れも利用できる電気化学素子の場合は、水溶液系は耐電圧が低いため、有機溶媒系の方が好ましい。電解液の代わりにポリピロール、ポリチオフェン、ポリアニリン、ポリアセチレン、これらの誘導体などの導電性高分子膜を用いても良い。
【００４１】
本発明の不織布をセパレータとして用いる場合、セパレータの厚みは特に制限はないが、１０μｍ〜１００μｍが好ましく、２０μｍ〜６０μｍがさらに好ましい。１０μｍ未満では、十分な突刺強度が得られにくく、１００μｍより厚いと、例えば二次電池や電気二重層キャパシタなどの電気化学素子に収納できる電極面積が小さくなり、電気化学素子の容量が小さくなってしまう。柔細胞繊維の含有率は不織布に対して３質量％以上、８０質量％以下が好ましく、１０質量％以上、６０質量％以下がより好ましい。柔細胞繊維の含有量が不織布に対して３質量％未満では電解液との親和性や機械的強度が不十分になりやすく、電気化学素子の不良率が高くなる場合がある。一方、８０質量％より多いと不織布の空隙率が低下して電解液保持性が不十分となり、内部抵抗が高くなる場合がある。
【００４２】
本発明のセパレータは、必要に応じて、カレンダー処理、熱カレンダー処理、熱処理などの加工処理が施される。熱処理の場合は、１５０℃〜２８０℃の温度で処理することが好ましい。１５０℃未満では熱処理が不十分になりやすく、２８０℃より高いと熱収縮しやすい。
【００４３】
＜柔細胞繊維１＞
サトウダイコンの搾り粕からなる市販のビートパルプを１０Ｌ容のオートクレーブに投入した。液比４、有効アルカリ添加率１１〜１４％となるように苛性ソーダを混合し、保持温度１２０℃、保持時間３０分の条件で処理した。ろ過による洗浄後、試料濃度８％とし、試料に対して有効塩素濃度２％となるように次亜塩素酸ソーダを加えて攪拌し、室温で８時間漂白した後、ろ過により洗浄した。これによりサトウダイコン柔細胞由来の柔細胞繊維が得られた。これを０．１質量％に調整して１００ｍＬ容のメスシリンダーに入れて静置し、２４時間後の柔細胞繊維の沈降体積を測定した結果、懸濁安定性は１５％であった。以下、これを柔細胞繊維１又はＪ１と表記する。
【００４４】
＜柔細胞繊維２＞
サトウキビの搾り粕からなるバガスを粉砕し、目開き１ｍｍのふるいにかけて、ふるいを通過した分を収集した。これを＜柔細胞繊維１＞の製法と同様にして漂白と洗浄し、サトウキビ柔細胞由来の柔細胞繊維を得た。これを０．１質量％に調整して１００ｍＬ容のメスシリンダーに入れて静置し、２４時間後の柔細胞繊維の沈降体積を測定した結果、懸濁安定性は１１％であった。以下、これを柔細胞繊維２又はＪ２と表記する。
【００４５】
＜フィブリル化柔細胞繊維１＞
柔細胞繊維１を１質量％の懸濁液とし、回転刃式ホモジナイザー（オステライザー、オステライザー社製）を用いて、１Ｌの懸濁液を１００００ｒｐｍで１分間処理して、フィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は４６％であった。以下、これをフィブリル化柔細胞繊維１又はＦＢＪ１と表記する。
【００４６】
＜フィブリル化柔細胞繊維２＞
柔細胞繊維１を１質量％の懸濁液とし、回転刃式ホモジナイザー（オステライザー、オステライザー社製）を用いて、１Ｌの懸濁液を１５７００ｒｐｍで１分間処理した。次いで、高圧ホモジナイザー（ニロ・ソアビ社製）を用いて、１Ｌの懸濁液を５０ＭＰａの圧力で４５秒間循環処理してフィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は５０．５％であった。以下、これをフィブリル化柔細胞繊維２又はＦＢＪ２と表記する。
【００４７】
＜フィブリル化柔細胞繊維３＞
柔細胞繊維１を１質量％の懸濁液とし、回転刃式ホモジナイザー（オステライザー、オステライザー社製）を用いて、１Ｌの懸濁液を１５７００ｒｐｍで１分間処理した。次いで、高圧ホモジナイザー（ニロ・ソアビ社製）を用いて、１Ｌの懸濁液を５０ＭＰａの圧力で５分間循環処理してフィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は１００％であった。以下、これをフィブリル化柔細胞繊維３又はＦＢＪ３と表記する。
【００４８】
＜フィブリル化柔細胞繊維４＞
柔細胞繊維１を１質量％の懸濁液とし、回転刃式ホモジナイザー（オステライザー、オステライザー社製）を用いて、１Ｌの懸濁液を１５７００ｒｐｍで１分間処理した。次いで、シングルディスクリファイナーを用いて処理し、フィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は９０％であった。以下、これをフィブリル化柔細胞繊維４又はＦＢＪ４と表記する。
【００４９】
＜フィブリル化柔細胞繊維５＞
柔細胞繊維２を１質量％の懸濁液とし、回転刃式ホモジナイザー（オステライザー、オステライザー社製）を用いて、１Ｌの懸濁液を１５７００ｒｐｍで１分間処理した。次いで、高圧ホモジナイザー（ニロ・ソアビ社製）を用いて、１Ｌの懸濁液を５０ＭＰａの圧力で１０分間循環処理してフィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は１００％であった。以下、これをフィブリル化柔細胞繊維５又はＦＢＪ５と表記する。
【００５０】
＜フィブリル化耐熱繊維１＞
パラ系全芳香族ポリアミド（繊度１．７ｄｔｅｘ、繊維長３ｍｍ、熱分解温度５５０℃）を初期濃度５質量％になるように水に分散させ、ダブルディスクリファイナーを用いて、１５回繰り返し叩解処理し、重量平均繊維長１．２５ｍｍのフィブリル化パラ系全芳香族ポリアミド繊維を作製した。以下、これをフィブリル化耐熱性繊維１またはＦＢ１と表記する。
【００５１】
＜フィブリル化耐熱性繊維２＞
フィブリル化耐熱性繊維１を、高圧ホモジナイザーで５０ＭＰａの条件で２５回繰り返し叩解処理し、重量平均繊維長０．６１ｍｍのフィブリル化パラ系全芳香族ポリアミド繊維を作製した。以下、これをフィブリル化耐熱性繊維２またはＦＢ２と表記する。
【００５２】
＜フィブリル化耐熱性繊維３＞
全芳香族ポリエステル（繊度１．７ｄｔｅｘ、繊維長３ｍｍ、融点３２０℃）を初期濃度５質量％になるように水中に分散させ、ダブルディスクリファイナーを用いて１５回繰り返し叩解処理した後、高圧ホモジナイザーを用いて５０ＭＰａの条件で２０回繰り返し処理し、重量平均繊維長０．３５ｍｍのフィブリル化全芳香族ポリエステル繊維を作製した。以下、これをフィブリル化耐熱性繊維３またはＦＢ３と表記する。
【００５３】
表１に示した原料と配合量に従って、湿式不織布用原料スラリーを調製した。ここで、表１中の「Ａ１」は、繊度０．０８ｄｔｅｘ、繊維長３ｍｍのアクリル繊維、「ＰＥＴ１」は、繊度０．１ｄｔｅｘ、繊維長３ｍｍのポリエチレンテレフタレート繊維、「ＰＥＴ２」は、繊度０．６ｄｔｅｘ、繊維長５ｍｍのポリエチレンテレフタレート繊維、「ＰＥＴ３」は、繊度１．１ｄｔｅｘ、繊維長５ｍｍのポリエステル系芯鞘複合繊維（芯部：ポリエチレンテレフタレート、鞘部：ポリエチレンテレフタレートとポリエチレンイソフタレートの共重合体）、「ＰＡ１」は、繊度０．０５ｄｔｅｘ、繊維長３ｍｍの芳香族ポリアミド繊維（融点２６０℃）、「ＰＡ２」は、繊度１．７ｄｔｅｘ、繊維長５ｍｍのパラ系全芳香族ポリアミド繊維、「ＰＰ１」は、繊度０．１ｄｔｅｘ、繊維長３ｍｍのポリプロピレン繊維、「ＰＰＥ１」は、繊度２．１ｄｔｅｘ、繊維長５ｍｍのオレフィン系芯鞘複合繊維（芯部：ポリプロピレン、鞘部：ポリエチレン）を意味する。
【００５４】
【表１】
2006045758.tif 000002
【実施例】
【００５５】
以下、実施例により本発明をさらに詳しく説明するが、本発明は実施例に限定されるものではない。
【００５６】
実施例１〜２８
表２に示した抄紙機を用いて、スラリー１〜２８を湿式抄紙し、必要に応じてスーパーカレンダー処理して厚みを調整して、表２に示した坪量と厚みの不織布１〜２８を作製した。表２中の「円／円」は、円網抄紙機と円網抄紙機からなるコンビネーション抄紙機、「円／傾」は、円網抄紙機と傾斜型抄紙機からなるコンビネーション抄紙機を意味する。
【００５７】
（比較例１〜６）
表２に示した抄紙機を用いて、スラリー２９〜３４を湿式抄紙し、必要に応じてスーパーカレンダー処理して厚みを調整し、表２に示した坪量と厚みの不織布２９〜３４を作製した。
【００５８】
不織布１〜３４について、下記の試験方法により測定し、その結果を表２〜表４に示した。
【００５９】
＜坪量＞
不織布１〜３４の坪量をＪＩＳ  Ｃ２３０１に準拠して測定し、その結果を表２に示した。
【００６０】
＜厚み＞
不織布１〜３４の厚みをＪＩＳ  Ｃ２３０１に準拠して測定し、その結果を表２に示した。
【００６１】
＜引張強度＞
セパレータ１〜３４を５０ｍｍ巾、２００ｍｍ長の短冊状に５本以上切りそろえた。卓上型材料試験機（（株）オリエンテック製、ＳＴＡ−１１５０）の試料ツカミで試料の両端を１００ｍｍ間隔をあけて挟み、上端を１００ｍｍ／ｍｉｎの一定速度で切断するまで引き上げていき、最大荷重を計測し、平均値を引張強度とし表２に示した。
【００６２】
＜突刺強度＞
セパレータ１〜３４を５０ｍｍ巾の短冊状に切りそろえた。先端に丸み（曲率１．６）をつけた直径１ｍｍの金属針（（株）オリエンテック製）を卓上型材料試験機（（株）オリエンテック製、ＳＴＡ−１１５０）に装着し、試料面に対して直角に１ｍｍ／ｓの一定速度で貫通するまで降ろした。このときの最大荷重（ｇ）を計測し、これを突刺強度とした。１試料について５箇所以上突刺強度を測定し、全測定値の中で最も小さい突刺強度を表２に示した。金属針の先端に丸みがついていない場合は、試料に当たる角度がずれたり、金属針にバリがあった場合に測定値のばらつきが大きくなるため、測定には使用できない。
【００６３】
＜不良率＞
不織布１〜２３、２９〜３４をセパレータとして用いた。正極及び負極として、充電によって体積が約５％膨張する活性炭電極を用い、セパレータを負極と正極の間に介して積層し、巻回機を用いて渦巻き型に巻回して渦巻き型素子を作製した。この渦巻き型素子をアルミニウム製ケースに収納し、ケースに取り付けられた正極端子及び負極端子に正極リード及び負極リードを溶接した後、電解液注液口を残してケースを封口した。このケースごと２００℃に１５時間加熱し、電極及びセパレータに含まれる水分を除去した。これを真空中で室温まで放冷した後、ケース内に電解液を注入し、注入口を密栓して電気二重層キャパシタをそれぞれ１００個作製した。電解液には、プロピレンカーボネートに１．５ｍｏｌ／ｌになるように（Ｃ２Ｈ５）３（ＣＨ３）ＮＢＦ４を溶解させたものを用いた。これらの電気二重層キャパシタを、２０Ａの定電流にて２．７Ｖまで充電した後、２０Ａで定電流放電した。この充放電を１０回繰り返し、電極の体積膨張によるセパレータの破損によって内部短絡した割合を調べ不良率とし、その結果を表３に示した。
【００６４】
＜内部抵抗＞
不織布１〜２３、２９〜３４をセパレータとして用い、＜不良率＞と同様の方法で電気二重層キャパシタをそれぞれ１００個作製した。これら電気二重層キャパシタを、２０Ａの定電流にて２．７Ｖまで充電した後、２０Ａで定電流放電したきの、放電直後の電圧降下より内部抵抗を算出し、その結果を表３に示した。尚、電極の体積膨張によってセパレータが破損し、内部短絡した電気二重層キャパシタについては、内部抵抗測定から除外した。
【００６５】
＜耐熱性＞
不織布１〜２３、２９〜３４を用い、＜不良率＞と同様の方法で電気二重層キャパシタをそれぞれ１００個作製した。これら電気二重層キャパシタを、電気二重層キャパシタの表面温度が最高２５０℃になるように設定したリフロー炉内に入れ、２００℃以上の温度に６０秒間さらした後、電気二重層キャパシタの異常の有無を調べた。電気二重層キャパシタの破裂や液漏れが生じた割合が３０％以上の場合を×、３０％未満１０％以上である場合を△、１０％未満だが発生した場合を○、全く生じなかった場合を◎とし、その結果を表３に示した。
【００６６】
＜吸脂量＞
擬似皮脂として、ひまし油８０％、ベンジルアルコール２０％の混合油液を調製した。該油液０．５ｍｌを印刷適性試験機（石川島産業機械株式会社製、ＲＩテスター）の印刷ロール上に取り、ロールを回転させて油膜を均一に形成させた後、ロールニップ圧４．２ＭＰａ、回転速度３０ｒｐｍで回転させて、不織布２４〜３４を２本の印刷ロール間に通して油膜を転写させた。油膜を転写させる前後の不織布の重量変化、すなわち不織布に転写した油液の量を吸脂量とし、転写前の紙重量に対する割合（％）を表４に示した。この数値が大きい程、吸脂性に優れることを意味する。
【００６７】
＜肌触り性評価＞
パネラーの頬に不織布２４〜３４を当てて貰い、肌触り性を以下の基準に従い、４段階に官能評価した。その結果を表４に示した。
◎  …肌触りが非常によい。
○  …肌触りが良い。
△  …普通の肌触り。
×  …肌割りが悪い。
本発明では、○以上の評価を合格とした。
【００６８】
【表２】
2006045758.tif 000003
【００６９】
【表３】
2006045758.tif 000004
【００７０】
【表４】
2006045758.tif 000005
【００７１】
表２に示した通り、実施例１〜２８で作製した不織布１〜２８は、植物の柔細胞繊維と合成繊維を含有してなるため、厚みが薄くても引張強度や突刺強度などの機械的強度に優れていた。
【００７２】
また、表２に示すとおり、実施例２、４〜６、８、１０、１１を比較した場合、フィブリル化した柔細胞繊維を含有してなる不織布５、６、８、１０、１１は、フィブリル化していない柔細胞を含有してなる不織布２、４に比べ引張強度や突刺強度が優れていた。
【００７３】
表３に示した通り、柔細胞繊維と合成繊維を含有してなる不織布１〜２３は厚みが薄くても突刺強度に優れ、また、電解液親和性にも優れるため、本実施例で作製したセパレータを具備してなる電気素子の不良率、内部抵抗はともに低く、極めて優れていた。これらの結果から本発明の不織布はセパレータとして好適である。
【００７４】
不織布１〜２１は、融点または熱分解温度が２５０℃以上、７００℃以下の耐熱性繊維を含有してなるため耐熱性にも優れており、更には、不織布１２〜１５、１７、１９、２０は、少なくとも一部が繊維径１μｍ以下にフィブリル化された、融点または熱分解温度が２５０℃以上、７００℃以下の耐熱性繊維を含有してなるため、より耐熱性に優れ、セパレータとしてより好適である。
【００７５】
表４に示した通り、実施例２２〜２８で作製した不織布は植物の柔細胞繊維と合成繊維を含有してなるため、吸脂性、肌触り性ともに優れていることから、化粧用脂取りシートとして好適である。
【００７６】
一方、比較例１〜６で作製した、植物の柔細胞を含まない不織布２９〜３４は、突刺強度が弱く、電解液親和性が低いため、これらの不織布を具備した電気素子は不良率、内部抵抗の何れも高い値を示した。この結果から不織布２９〜３４はセパレータとして不適であった。
【００７７】
また、比較例１〜６で作製した不織布２９〜３４は、植物の柔細胞繊維を含まないため、吸脂性、肌触り性とも悪く、化粧用脂取りシートとして不適であった。
【産業上の利用可能性】
【００７８】
本発明の活用例としては、化粧用脂取りシート、低い内部抵抗が求められる電気化学素子用途、例えば、電気二重層キャパシタ、電解コンデンサ、リチウム系二次電池などのセパレータが挙げられる。